(57)【要約】【課題】黒色色調を有し、かつ、曲げ破断ひずみの特性などの性能の低下が抑制された樹脂組成物を提供する。【解決手段】（Ａ）ポリアリーレンサルファイドサルファイド樹脂と、前記（Ａ）ポリアリーレンサルファイド樹脂１００質量部に対して６５〜３００質量部の（Ｂ）充填剤と、前記（Ａ）ポリアリーレンサルファイド樹脂１００質量部に対して０．２質量部以上の、算術平均粒子径が１０〜１５ｎｍの（Ｃ）カーボンブラックと、を含む、樹脂組成物。【選択図】なし【特許請求の範囲】
【請求項１】
（Ａ）ポリアリーレンサルファイド樹脂と、
前記（Ａ）ポリアリーレンサルファイド樹脂１００質量部に対して６５〜３００質量部の（Ｂ）充填剤と、
前記（Ａ）ポリアリーレンサルファイド樹脂１００質量部に対して０．２質量部以上の、算術平均粒子径が１０〜１５ｎｍの（Ｃ）カーボンブラックと、を含む、
樹脂組成物。  
【請求項２】
前記（Ａ）ポリアリーレンサルファイド樹脂が、ポリフェニレンサルファイド樹脂を含む、請求項１に記載の樹脂組成物。
【請求項３】
前記（Ｃ）カーボンブラックの算術平均粒子径が１３〜１５ｎｍである、請求項１又は２に記載の樹脂組成物。
【請求項４】
前記（Ｃ）カーボンブラックの含有量が、前記（Ａ）ポリアリーレンサルファイド樹脂１００質量部に対して０．２〜６質量部である、請求項１〜３のいずれか１項に記載の樹脂組成物。
【請求項５】
前記（Ｂ）充填剤が（Ｂ−１）ガラス繊維を含む、請求項１〜４のいずれか１項に記載の樹脂組成物。
【請求項６】
前記（Ｂ−１）ガラス繊維の含有量が、前記（Ｂ）充填剤全量に対して５０質量％以上である、請求項５に記載の樹脂組成物。
【請求項７】
前記（Ｃ）カーボンブラックの揮発成分が７質量％以下である、請求項１〜６のいずれか１項に記載の樹脂組成物。
【請求項８】
さらに、前記（Ａ）ポリアリーレンサルファイド樹脂１００質量部に対して３〜３５質量部の（Ｄ）エラストマーを含む、請求項１〜７のいずれか１項に記載の樹脂組成物。
【請求項９】
（Ａ）ポリアリーレンサルファイド樹脂と、前記（Ａ）ポリアリーレンサルファイド樹脂１００質量部に対して６５〜３００質量部の（Ｂ）充填剤と、（Ｃ）カーボンブラックと、を含有する樹脂組成物において、前記（Ｃ）カーボンブラックとして算術平均粒子径が１０〜１５ｎｍのカーボンブラックを、前記（Ａ）ポリアリーレンサルファイド樹脂１００質量部に対して０．２質量部以上用いることにより、前記樹脂組成物の曲げ破断ひずみの低下を抑制する方法。
【請求項１０】
前記（Ａ）ポリアリーレンサルファイド樹脂が、ポリフェニレンサルファイド樹脂を含む、請求項９に記載の方法。
【請求項１１】
前記（Ｃ）カーボンブラックの算術平均粒子径が１３〜１５ｎｍである、請求項９又は１０に記載の方法。
【請求項１２】
前記（Ｃ）カーボンブラックの含有量が、前記（Ａ）ポリアリーレンサルファイド樹脂１００質量部に対して０．２〜６質量部である、請求項９〜１１のいずれか１項に記載の方法。
【請求項１３】
前記（Ｂ）充填剤が（Ｂ−１）ガラス繊維を含む、請求項９〜１２のいずれか１項に記載の方法。
【請求項１４】
前記（Ｂ−１）ガラス繊維の含有量が、前記（Ｂ）充填剤全量％に対して５０質量％以上である、請求項１３に記載の方法。  
【請求項１５】
前記（Ｃ）カーボンブラックの揮発成分が７質量％以下である、請求項９〜１４のいずれか１項に記載の方法。    
【請求項１６】
前記樹脂組成物が、さらに、前記（Ａ）ポリアリーレンサルファイド樹脂１００質量部に対して３〜３５質量部の（Ｄ）エラストマーを含む、請求項９〜１５のいずれか１項に記載の方法。  
【発明の詳細な説明】
【技術分野】
【０００１】
本発明は、ポリアリーレンサルファイド樹脂、充填剤及びカーボンブラックを含む樹脂組成物、及び、ポリアリーレンサルファイド樹脂組成物の曲げ破断ひずみの低下を抑制する方法に関する。
【背景技術】
【０００２】
ポリフェニレンサルファイド（以下「ＰＰＳ」と称する場合もある）樹脂に代表されるポリアリーレンサルファイド（以下「ＰＡＳ」と称する場合もある）樹脂は、高い耐熱性、機械的物性、耐化学薬品性、寸法安定性、難燃性を有している。このため、ＰＡＳ樹脂は、電気・電子機器部品材料、自動車機器部品材料、化学機器部品材料等に広く使用され、特に使用環境温度の高い用途に使用されている。
【０００３】
ＰＡＳ樹脂は、高い耐熱性、機械的物性、耐化学薬品性、寸法安定性、難燃性を有しているものの、靱性に乏しく脆弱である。そのため、一般的にＰＡＳ樹脂は、ガラス繊維などの充填材を添加した複合材料（樹脂組成物）として使用されることが多く、充填材を配合させることで靱性等の機械的強度も向上するものと考えられる。
【０００４】
また、ＰＡＳ樹脂を含む樹脂組成物に、着色などの目的でカーボンブラックが添加されることが知られている（例えば、特許文献１〜特許文献６参照）。
【先行技術文献】
【特許文献】
【０００５】
【特許文献１】特開２０１４−２１４２０３号公報
【特許文献２】特開２０１１−３２３１９号
【特許文献３】特開２０１５−１０１６２７号公報
【特許文献４】特開２０１５−１０１６２８号公報
【特許文献５】特開２０１５−１０１６３２号公報
【特許文献６】特開２０００−２３０１２０号公報
【発明の概要】
【発明が解決しようとする課題】
【０００６】
ＰＡＳ樹脂に限ることではないが、射出成形により成形品を作製する場合、成形品にウェルド部（流動する樹脂の合流部に発生する溝）が生じると、その部分の機械的強度がそれ以外の部分（非ウェルド部）よりも劣り、割れ等が発生しやすいことが知られている。特に、ウェルド部は、高温と低温とに交互に晒される場合の耐久性、いわゆる耐ヒートショック性（耐高低温衝撃性）に劣る。また、金属を樹脂にインサートするインサート成形においては、形状にもよるが、金型内においてインサートする金属を回避するように樹脂が流れる場合、樹脂同士の合流部が存在する場合が多くウェルド部が生じやすい。
このため、温度変化のある環境下においても割れにくい性質（優れた耐ヒートショック性）を有する材料が求められている。
【０００７】
一方、充填材を高濃度で含むＰＡＳ樹脂含有組成物にカーボンブラックを添加すると、耐ヒートショック性の指標となると考えられる曲げ破断ひずみ特性などの性能が低下する場合があることが新たに判明した。
【０００８】
そこで、本発明の実施形態は、ＰＡＳ樹脂、ＰＡＳ樹脂１００質量部に対して６５〜３００重量％という高い濃度の充填剤、及びカーボンブラックを含む樹脂組成物であって、黒色色調を有し、かつ、曲げ破断ひずみ特性などの性能の低下が抑制された樹脂組成物を提供すること、及び、樹脂組成物の曲げ破断ひずみの低下を抑制する方法を提供することを課題とする。
【課題を解決するための手段】
【０００９】
本発明の実施形態は、下記の樹脂組成物に関する。
【００１０】
（１）（Ａ）ポリアリーレンサルファイド樹脂と、
前記（Ａ）ポリアリーレンサルファイド樹脂１００質量部に対して６５〜３００質量部の（Ｂ）充填剤と、
前記（Ａ）ポリアリーレンサルファイド樹脂１００質量部に対して０．２質量部以上の、算術平均粒子径が１０〜１５ｎｍの（Ｃ）カーボンブラックと、を含む、
樹脂組成物。  
【００１１】
（２）前記（Ａ）ポリアリーレンサルファイド樹脂が、ポリフェニレンサルファイド樹脂を含む、（１）に記載の樹脂組成物。
【００１２】
（３）前記（Ｃ）カーボンブラックの算術平均粒子径が１３〜１５ｎｍである、（１）又は（２）に記載の樹脂組成物。
【００１３】
（４）前記（Ｃ）カーボンブラックの含有量が、前記（Ａ）ポリアリーレンサルファイド樹脂１００質量部に対して０．２〜６質量部である、（１）〜（３）のいずれかに記載の樹脂組成物。
【００１４】
（５）前記（Ｂ）充填剤が（Ｂ−１）ガラス繊維を含む、（１）〜（４）のいずれかに記載の樹脂組成物。
【００１５】
（６）前記（Ｂ−１）ガラス繊維の含有量が、前記（Ｂ）充填剤全量に対して５０質量％以上である、（５）に記載の樹脂組成物。
【００１６】
（７）前記（Ｃ）カーボンブラックの揮発成分が７質量％以下である、（１）〜（６）のいずれかに記載の樹脂組成物。
【００１７】
（８）さらに、前記（Ａ）ポリアリーレンサルファイド樹脂１００質量部に対して３〜３５質量部の（Ｄ）エラストマーを含む、（１）〜（７）のいずれかに記載の樹脂組成物。
【００１８】
本発明の別の実施形態は、下記の方法に関する。
（９）（Ａ）ポリアリーレンサルファイド樹脂と、前記（Ａ）ポリアリーレンサルファイド樹脂１００質量部に対して６５〜３００質量部の（Ｂ）充填剤と、（Ｃ）カーボンブラックと、を含有する樹脂組成物において、前記（Ｃ）カーボンブラックとして算術平均粒子径が１０〜１５ｎｍのカーボンブラックを、前記（Ａ）ポリアリーレンサルファイド樹脂１００質量部に対して０．２質量部以上用いることにより、前記樹脂組成物の曲げ破断ひずみの低下を抑制する方法。
【００１９】
（１０）前記（Ａ）ポリアリーレンサルファイド樹脂が、ポリフェニレンサルファイド樹脂を含む、（９）に記載の方法。
【００２０】
（１１）前記（Ｃ）カーボンブラックの算術平均粒子径が１０〜１３ｎｍである、（９）又は（１０）に記載の方法。
【００２１】
（１２）前記（Ｃ）カーボンブラックの含有量が、前記（Ａ）ポリアリーレンサルファイド樹脂１００質量部に対して０．２〜６質量部である、（９）〜（１１）のいずれかに記載の方法。
【００２２】
（１３）前記（Ｂ）充填剤が（Ｂ−１）ガラス繊維を含む、（９）〜（１２）のいずれかに記載の方法。
【００２３】
（１４）前記（Ｂ−１）ガラス繊維の含有量が、前記（Ｂ）充填剤全量％に対して５０質量％以上である、（１３）に記載の方法。  
【００２４】
（１５）前記（Ｃ）カーボンブラックの揮発成分が７質量％以下である、（９）〜（１４）のいずれかに記載の方法。  
【００２５】
（１６）前記樹脂組成物が、さらに、前記（Ａ）ポリアリーレンサルファイド樹脂１００質量部に対して３〜３５質量部の（Ｄ）エラストマーを含む、（９）〜（１５）のいずれかに記載の方法。  
【発明の効果】
【００２６】
本発明の実施形態によれば、ＰＡＳ樹脂、ＰＡＳ樹脂１００質量部に対して６５〜３００重量％という高い濃度の充填剤、及びカーボンブラックを含む樹脂組成物において、特定のカーボンブラックを選択したことにより、曲げ破断ひずみ特性などの性能の低下が抑制され、かつ、黒色色調を与えることができる。
また、本発明の別の実施形態によれば、樹脂組成物の曲げ破断ひずみの低下を抑制することができる。
【発明を実施するための形態】
【００２７】
以下、本発明の実施形態について詳細に説明するが、本発明は、以下の実施形態に何ら限定されるものではなく、本発明の目的の範囲内において、適宜変更を加えて実施することができる。
本明細書において、組成物中の各成分の量について言及する場合、組成物中に各成分に該当する物質が複数存在する場合には、特に断らない限り、組成物中に存在する複数の物質の合計量を意味する。
【００２８】
≪樹脂組成物≫
本発明の実施形態の樹脂組成物は、（Ａ）ポリアリーレンサルファイド樹脂と、前記（Ａ）ポリアリーレンサルファイド樹脂１００質量部に対して６５〜３００質量部の（Ｂ）充填剤と、前記（Ａ）ポリアリーレンサルファイド樹脂１００質量部に対して０．２質量部以上の、算術平均粒子径が１０〜１５ｎｍの（Ｃ）カーボンブラックと、を含む。
上記の樹脂組成物を用いることによって、曲げ破断ひずみ（Ｆγ）などの特性の低下が抑制され、かつ、黒色色調を有する成形体を得ることができる。
また、上記の樹脂組成物を用いて得られた成形体は、電気・電子機器部品材料、自動車機器部品材料、化学機器部品材料、水回り機器部品等に用いることができ、とくに、パワーモジュールや自動車・車両関連のエンジン周りの部品等に好ましく用いることができる。また、上記樹脂組成物は、インサート成形にも好ましく用いることができる。
【００２９】
＜（Ａ）ポリアリーレンサルファイド樹脂＞
本発明に用いられるポリアリーレンサルファイド樹脂は、繰り返し単位−（Ａｒ−Ｓ）−（なお、「Ａｒ」はアリーレン基を示す）を主な構成成分とする。本発明では一般的に知られている分子構造のＰＡＳ樹脂を使用することができる。
【００３０】
アリーレン基としては、特に限定されないが、例えば、ｐ−フェニレン基、ｍ−フェニレン基、ｏ−フェニレン基、置換フェニレン基、ｐ，ｐ’−ジフェニレンスルフォン基、ｐ，ｐ’−ビフェニレン基、ｐ，ｐ’−ジフェニレンエーテル基、ｐ，ｐ’−ジフェニレンカルボニル基、ナフタレン基等が挙げられる。
ＰＡＳ樹脂は、一種の繰返し単位のみからなるホモポリマーでもよいし、複数種の繰返し単位を含んだコポリマーであってもよい。
【００３１】
ホモポリマーとしては、例えば、アリーレン基としてｐ−フェニレンサルファイド基を繰り返し単位とするものが好ましく用いられる。ｐ−フェニレンサルファイド基を繰り返し単位とするホモポリマーは、高い耐熱性を持ち、広範な温度領域で高強度、高剛性、さらには高い寸法安定性を示す。
【００３２】
コポリマーとしては、上述したアリーレン基を含むアリーレンサルファイド基の中で、アリーレン基が相異なる２種以上のアリーレンサルファイド基の組み合わせを使用することができる。これらの中では、ｐ−フェニレンサルファイド基とｍ−フェニレンサルファイド基を含む組み合わせが、耐熱性、成形性、機械的等の物性上の点から好ましい。また、ｐ−フェニレンサルファイド基を７０ｍｏｌ％以上の割合で含むポリマーがより好ましく、８０ｍｏｌ％以上の割合で含むポリマーがさらに好ましい。なお、フェニレンサルファイド基を有するＰＡＳ樹脂は、ＰＰＳ樹脂である。
【００３３】
ＰＡＳ樹脂は、従来公知の重合方法により製造することができる。一般的な重合方法により製造されたＰＡＳ樹脂は、通常、副生不純物等を除去するために、水あるいはアセトンを用いて数回洗浄した後、酢酸、塩化アンモニウム等で洗浄する。その結果として、ＰＡＳ樹脂末端には、カルボキシル末端基を所定量の割合で含む。
【００３４】
本発明に用いるＰＡＳ樹脂の重量平均分子量（Ｍｗ）は、特に限定されないが、１５０００以上４００００以下であることが好ましく、２００００以上３８０００以下であることがさらに好ましい。このような範囲であることにより、機械的物性と流動性とをより優れたバランスで有する樹脂組成物となる。なお、この重量平均分子量（Ｍｗ）は、高温ゲル浸透クロマトグラフ法（測定装置；センシュー科学「ＳＳＣ−７０００」、ＵＶ検出器（検出波長：３６０ｎｍ））を行い、標準ポリスチレン換算で重量平均分子量を算出した値である。
【００３５】
＜（Ｂ）充填剤＞
本発明の実施形態における樹脂組成物は、ポリアリーレンサルファイド樹脂１００質量部に対して６５〜３００質量部の充填剤を含む。
【００３６】
充填剤は、無機又は有機充填剤のいずれでもよく、これらの組み合わせでもよい。また、繊維状、粉粒状、板状のいずれも形状であってもよく、これらを目的に応じて選択できる。
繊維状充填剤としては、ガラス繊維、カーボン繊維、シリカ繊維、シリカ・アルミナ繊維、ジルコニア繊維、窒化硼素繊維、硼素繊維、チタン酸カリウム繊維、さらにステンレス、アルミニウム、チタン、銅、真鍮等金属の繊維状物等の無機質繊維状物質が挙げられる。尚、ポリアミド、フッ素樹脂、アクリル樹脂等の高融点有機質繊維物質も使用することができる。
粉粒状充填剤としては、シリカ、石英粉末、ガラスビーズ、ガラス粉、珪酸カルシウム、珪酸アルミニウム、カオリン、タルク、クレー、珪藻土、ウォラストナイトのごとき珪酸塩、酸化鉄、酸化チタン、酸化亜鉛のごとき金属の酸化物、炭酸カルシウム、炭酸マグネシウムのごとき金属の炭酸塩、硫酸カルシウム、硫酸バリウムのごとき金属の硫酸塩、その他炭化硅素、窒化硅素、窒化硼素、各種金属粉末が挙げられる。
また、板状充填剤としてはマイカ、ガラスフレークが挙げられる。
充填剤は１種を単独で用いてもよく、又は２種以上を併用してもよい。
【００３７】
充填剤としては、ガラス繊維、炭酸カルシウム、またはこれらの組み合わせが好ましく用いられる。特に、充填剤はガラス繊維を含むことが好ましい。
【００３８】
ガラス繊維の繊維径は、特に限定されないが、例えば、９μｍ以上１３μｍ以下であってもよい。ここで、ガラス繊維の繊維径とは、ガラス繊維の繊維断面の長径をいう。
【００３９】
ガラス繊維の断面形状は、例えば、真円状、楕円状等であってもよい。また、ガラス繊維の種類についても特に限定されず、例えば、Ａガラス、Ｃガラス、Ｅガラス等を用いることができるが、その中でもＥガラス（無アルカリガラス）を用いることが好ましい。また、そのガラス繊維は、表面処理が施されたものであっても、施されていないものであってもよい。なお、ガラス繊維に対する表面処理としては、エポキシ系、アクリル系、ウレタン系等の被覆剤或いは集束剤による処理や、アミノシランやエポキシシラン等のシランカップリング剤等による処理が挙げられる。
【００４０】
また、ガラス繊維は、通常、これらの繊維を多数本集束したものを所定の長さに切断したチョップドストランド（チョップドガラス繊維）として用いることが好ましい。なお、チョップドガラス繊維のカット長については特に限定されず、例えば１〜１０ｍｍ程度とすることができる。
【００４１】
炭酸カルシウムはとくに限定されない。その平均粒径は、例えば、１０μｍ以上５０μｍ以下であってもよい。
【００４２】
炭酸カルシウムとしては、特に限定されないが、例えば、重質炭酸カルシウム、沈降炭酸カルシウム（軽質炭酸カルシウム、コロイダル炭酸カルシウム）等を用いることができる。また、これらの炭酸カルシウムを、例えば、脂肪酸、脂肪酸エステル、樹脂酸、高級アルコール付加イソシアネート化合物等により表面処理した炭酸カルシウム（表面処理炭酸カルシウム）を用いてもよい。
【００４３】
本発明の実施形態の樹脂組成物において、充填剤は、ポリアリーレンサルファイド樹脂１００質量部に対して６５〜３００質量部含まれることが好ましいが、より好ましくは、６５〜２００質量部、さらに好ましくは６８〜１６０質量部含まれる。
また、ガラス繊維の量は特に限定されないが、例えば、機械的特性等の物性上の観点から、充填剤全量に対して５０質量％以上含まれることが好ましい。
【００４４】
＜（Ｃ）カーボンブラック＞
本発明の実施形態の樹脂組成物は、ポリアリーレンサルファイド樹脂１００質量部に対して０．２質量部以上の、算術平均粒子径が１０〜１５ｎｍのカーボンブラックを含む。
カーボンブラックとしては、製法別ではファーネスブラック、サーマルブラック、チャンネルブラック、ケッチェンブラック等が挙げられ、また、原料別ではガスブラック、オイルブラック、アセチレンブラック等が挙げられる。これらのカーボンブラックは一種のみを使用してもよいし、複数のカーボンブラックを組み合わせて使用してもよい。
【００４５】
カーボンブラックの算術平均粒子径は、１０〜１５ｎｍであることが好ましい。カーボンブラックの算術平均粒子径は、カーボンブラック粒子１０００個を電子顕微鏡で観察して求めた算術平均径である。
【００４６】
カーボンブラックの算術平均粒子径が１０ｎｍ以上である場合には、黒色色調に優れ、１５ｎｍ以下である場合には、曲げ破断ひずみ特性などの性能の低下抑制に優れる。カーボンブラックの算術平均粒子径は、黒色色調と曲げ破断ひずみ特性などの性能の低下抑制効果のバランスの観点から、１３〜１５ｎｍであることがより好ましい。
【００４７】
カーボンブラックは、樹脂組成物において、ポリアリーレンサルファイド樹脂１００質量部に対して０．２質量部以上含まれることが好ましく、０．２〜６質量部含まれることがより好ましい。
カーボンブラックが、ポリアリーレンサルファイド樹脂１００質量部に対して、０．２質量部以上である場合には、得られる組成物は黒色色調に優れる。カーボンブラックが、ポリアリーレンサルファイド樹脂１００質量部に対して、６質量部以下である場合には、曲げ破断ひずみ特性などの機械的物性に優れる。カーボンブラック含有量は、黒色色調と曲げ破断ひずみ特性などの性能のバランスの観点から、ポリアリーレンサルファイド樹脂１００質量部に対して、より好ましくは、０．２〜４質量部、更に好ましくは０．３〜２．５質量部、特に好ましくは０．３〜２．０質量部含まれる。
【００４８】
カーボンブラックの窒素吸着比表面積（ＮＳＡ）は、特に限定されないが、１６０〜６００ｍ２／ｇであることが好ましい。カーボンブラックの窒素吸着比表面積は、ＪＩＳＫ６２１７における、窒素吸着量からＳ−ＢＥＴ式で求めた比表面積である。一般に粒子径が小さいほど、比表面積は大きくなる。
カーボンブラックのＤＢＰ（ジブチルフタレート） 吸収量は、特に限定されないが、４５〜２００ｃｍ２／１００ｇが好ましい。カーボンブラックのＤＢＰ吸収量は、カーボンブラック１００ｇ が吸収するＤＢＰ（ジブチルフタレート）量であり、ＪＩＳ  Ｋ６２２１に記載される方法に準じて測定された値である。一般にストラクチャーが発達しているほど、ＤＢＰ吸収量が大きくなる。
カーボンブラックの揮発分は、特に限定されないが、７％以下であることが好ましい。カーボンブラックの揮発分は、カーボンブラックを９５０℃で７分間加熱した際の揮発（減量）分（もとの重量に対する揮発分の重量の割合）である。一般に表面官能基が多いほど、揮発する成分は多くなる。
【００４９】
＜（Ｄ）エラストマー＞
本発明の実施形態の樹脂組成物は、靱性及び耐ヒートショック性を更に向上させるために、エラストマーを含有することが好ましい。
エラストマーとしては、例えば、エポキシ基含有オレフィン系共重合体が挙げられる。エラストマーは、１種単独で又は２種以上組み合わせて使用することができる。
【００５０】
エポキシ基含有オレフィン系共重合体としては、α−オレフィン由来の構成単位と、α，β−不飽和酸のグリシジルエステル由来の構成単位と、を含むオレフィン系共重合体が好ましい。
【００５１】
また、成形性、機械的特性、及びインサート部材との密着性に優れるポリアリーレンサルファイド樹脂組成物を得やすいことから、エポキシ基含有オレフィン系共重合体は、α−オレフィン由来の構成単位、及びα，β−不飽和酸のグリシジルエステル由来の構成単位に加えて、（メタ）アクリル酸エステル由来の構成単位を含むのも好ましい。なお、以下、（メタ）アクリル酸エステルを（メタ）アクリレートともいう。例えば、（メタ）アクリル酸グリシジルエステルをグリシジル（メタ）アクリレートともいう。また、本明細書において、「（メタ）アクリル酸」は、アクリル酸とメタクリル酸との両方を意味し、「（メタ）アクリレート」は、アクリレートとメタクリレートとの両方を意味する。
【００５２】
α−オレフィンとしては、特に限定されず、例えば、エチレン、プロピレン、ブチレン等が挙げられ、特にエチレンが好ましい。α−オレフィンは、１種単独で使用することも、２種以上を併用することもできる。エポキシ基含有オレフィン系共重合体がα−オレフィン由来の構成単位を含むことで、ポリアリーレンサルファイド樹脂組成物を用いて形成される成形品に可撓性を付与しやすい。成形品が可撓性を有する場合、インサート成形品を製造する際に、インサート部材、特に金属インサート部材と樹脂部材との接合強度を高めやすい。
【００５３】
α，β−不飽和酸のグリシジルエステルとしては、特に限定されず、例えば、アクリル酸グリシジルエステル、メタクリル酸グリシジルエステル、エタクリル酸グリシジルエステル等が挙げられ、特にメタクリル酸グリシジルエステルが好ましい。α，β−不飽和酸のグリシジルエステルは、１種単独で使用することも、２種以上を併用することもできる。エポキシ基含有オレフィン系共重合体がα，β−不飽和酸のグリシジルエステルを含むことで、インサート成形品を製造する際に、インサート部材と樹脂部材との間の接合強度を高めやすい。
【００５４】
（メタ）アクリル酸エステルとしては、特に限定されず、例えば、アクリル酸メチル、アクリル酸エチル、アクリル酸−ｎ−プロピル、アクリル酸イソプロピル、アクリル酸−ｎ−ブチル、アクリル酸−ｎ−ヘキシル、アクリル酸−ｎ−オクチル等のアクリル酸エステル；メタクリル酸メチル、メタクリル酸エチル、メタクリル酸−ｎ−プロピル、メタクリル酸イソプロピル、メタクリル酸−ｎ−ブチル、メタクリル酸イソブチル、メタクリル酸−ｎ−アミル、メタクリル酸−ｎ−オクチル等のメタクリル酸エステルが挙げられる。中でも、特にアクリル酸メチルが好ましい。（メタ）アクリル酸エステルは、１種単独で使用することも、２種以上を併用することもできる。エポキシ基含有オレフィン系共重合体が（メタ）アクリル酸エステル由来の構成単位を含むことによって、インサート成形品を製造する際に、インサート部材と樹脂部材との間の接合強度を高めやすい。
【００５５】
α−オレフィン由来の構成単位と、α，β−不飽和酸のグリシジルエステル由来の構成単位とを含むエポキシ基含有オレフィン系共重合体、及び、更に（メタ）アクリル酸エステル由来の構成単位を含むエポキシ基含有オレフィン系共重合体は、従来公知の方法で共重合を行うことにより製造することができる。
例えば、通常よく知られたラジカル重合反応により共重合を行うことによって、上記共重合体を得ることができる。共重合体の種類は、特に問われず、例えば、ランダム共重合体であっても、ブロック共重合体であってもよい。また、上記オレフィン系共重合体に、例えば、ポリメタアクリル酸メチル、ポリメタアクリル酸エチル、ポリアクリル酸メチル、ポリアクリル酸エチル、ポリアクリル酸ブチル、ポリアクリル酸−２エチルヘキシル、ポリスチレン、ポリアクリロニトリル、アクリロニトリル・スチレン共重合体、アクリル酸ブチル・スチレン共重合体等が、分岐状に又は架橋構造的に化学結合したオレフィン系グラフト共重合体であってもよい。
【００５６】
α−オレフィン由来の構成単位と、α，β−不飽和酸のグリシジルエステル由来の構成単位とを含むエポキシ基含有オレフィン系共重合体は、必要に応じて、他の共重合成分由来の構成単位を含有することができる。
【００５７】
より具体的には、エポキシ基含有オレフィン系共重合体としては、例えば、グリシジルメタクリレート変性エチレン系共重合体、グリシジルエーテル変性エチレン共重合体等が挙げられ、中でも、グリシジルメタクリレート変性エチレン系共重合体が好ましい。
グリシジルメタクリレート変性エチレン系共重合体としては、グリシジルメタクリレートグラフト変性エチレン重合体、エチレン−グリシジルメタクリレート共重合体、エチレン−グリシジルメタクリレート−アクリル酸メチル共重合体を挙げることができる。中でも、特に優れた金属樹脂複合成形体が得られることから、エチレン−グリシジルメタクリレート共重合体及びエチレン−グリシジルメタクリレート−アクリル酸メチル共重合体が好ましく、エチレン−グリシジルメタクリレート−アクリル酸メチル共重合体が特に好ましい。エチレン−グリシジルメタクリレート共重合体及びエチレン−グリシジルメタクリレート−アクリル酸メチル共重合体の具体例としては、「ボンドファースト」（住友化学（株）製）等が挙げられる。
グリシジルエーテル変性エチレン共重合体としては、例えば、グリシジルエーテルグラフト変性エチレン共重合体、グリシジルエーテル−エチレン共重合体を挙げることができる。
【００５８】
本発明の実施形態の樹脂組成物は、靱性を向上させる観点から、ポリアリーレンサルファイド樹脂１００質量部に対してエラストマーを３〜３５質量部含有することが好ましく、７〜２５質量部含有することがより好ましい。  
【００５９】
＜その他の成分＞
なお、本発明の実施形態の樹脂組成物は、本発明の効果を害さない範囲で他の樹脂を含んでもよい。また、成形品に所望とする特性を付与するために、例えば、核剤、カーボンブラック以外の顔料（例えば、無機焼成顔料等）、酸化防止剤、安定剤、可塑剤、滑剤、離型剤、及び難燃剤等の添加剤を添加してもよい。このように所望の特性を付与した樹脂組成物も、本発明で用いるＰＡＳ系樹脂組成物に含まれる。
【００６０】
＜樹脂組成物の調製＞
本発明の実施形態の樹脂組成物は、従来公知の方法により調製することができる。具体的には、例えば、上述した各成分を混合した後、押出機により練り込み押出してペレットを調製する方法、一旦組成の異なるペレットを調製し、そのペレットを所定量混合して成形に供し、成形後に目的組成の成形品を得る方法、成形機に各成分の１又は２以上を直接仕込む方法等、何れの方法であっても好適に用いることができる。
【００６１】
≪樹脂組成物の曲げ破断ひずみの低下を抑制する方法≫
本発明の実施形態の、曲げ破断ひずみの低下を抑制する方法は、（Ａ）ポリアリーレンサルファイド樹脂と、前記（Ａ）ポリアリーレンサルファイド樹脂１００質量部に対して６５〜３００質量部の（Ｂ）充填剤と、（Ｃ）カーボンブラックと、を含有する樹脂組成物において、前記（Ｃ）カーボンブラックとして算術平均粒子径が１０〜１５ｎｍのカーボンブラックを、前記（Ａ）ポリアリーレンサルファイド樹脂１００質量部に対して０．２質量部以上用いることにより、前記樹脂組成物の曲げ破断ひずみ（％）の低下を抑制する方法である。
（Ａ）ポリアリーレンサルファイド樹脂、（Ｂ）充填剤、（Ｃ）カーボンブラック、及び樹脂組成物に含まれてもよいその他の成分は、前述の樹脂組成物におけるものと同義であり、それらの好ましい範囲、添加量及びその好ましい範囲も、前述の樹脂組成物におけるものと同様である。
【００６２】
曲げ破断ひずみ（Ｆγ）は、耐ヒートショック性の指標となると考えられる特性である。本実施形態の方法において、「樹脂組成物の曲げ破断ひずみの低下を抑制する」とは、樹脂組成物の曲げ破断ひずみをＡとし、カーボンブラックを加えない樹脂組成物の曲げ破断ひずみをＢとしたとき、下記式で表されるように、Ｂに対するＡの比率（Ｆγ比率）（（Ａ／Ｂ）×１００）が９６．０％以上となることをいう。
（Ａ／Ｂ）×１００（％）≧９６．０％
なお、Ｂに対するＡの比率（Ｆγ比率）は、９７．０％以上であることがより好ましい。
【００６３】
曲げ破断ひずみは、樹脂組成物を用いて、射出成形により、シリンダー温度３２０℃、金型温度１５０℃で、ＩＳＯ３１６に準じた試験片（幅１０ｍｍ、厚み４ｍｍｔ）を作製し、これを用いて、ＩＳＯ１７８に準じて測定した値である。
【実施例】
【００６４】
以下に、実施例を挙げて本発明をさらに詳細に説明するが、本発明はこれらの実施例により限定されるものではない。
【００６５】
［実施例１〜９、比較例１〜５、参考例１〜４］
≪材料≫
［（Ａ）ＰＡＳ樹脂］
ＰＡＳ樹脂：ＰＰＳ樹脂（重合平均分子量Ｍｗ：２００００）、（株）クレハ製「フォートロンＫＰＳ」
【００６６】
（ＰＡＳ樹脂の合成方法）
上述のＰＡＳ樹脂の合成方法を以下に示す。すなわち、先ず、２０ＬのオートクレーブにＮＭＰ（Ｎ−メチル−２−ピロリドン）５７００ｇを仕込み、オートクレーブ内の空気を窒素ガスで置換後、約１時間かけて撹拌機の回転数２５０ｒｐｍで撹拌しながら、１００℃まで昇温した。１００℃に到達後、濃度７４．７質量％のＮａＯＨ水溶液１１７０ｇ、硫黄源水溶液１９９０ｇ（ＮａＳＨ＝２１．８モル及びＮａ２Ｓ＝０．５０モルを含む）、及びＮＭＰ１０００ｇを加え、約２時間かけて徐々に２００℃まで昇温し、水９４５ｇ、ＮＭＰ１５９０ｇ、及び０．３１モルの硫化水素を系外に排出した。
【００６７】
次に、上述した脱水工程の後、１７０℃まで冷却し、ｐ−ＤＣＢ（ｐ−ジクロロベンゼン）３５２４ｇ、ＮＭＰ２８００ｇ、水１３３ｇ、及び濃度９７重量％のＮａＯＨを２３ｇ加えたところ、缶内温度は１３０℃になった。引き続き、撹拌機の回転数２５０ｒｐｍで撹拌しながら、１８０℃まで３０分間かけて昇温し、さらに、１８０℃から２２０℃までの間は６０分間かけて昇温した。その温度で６０分間反応させた後、２３０℃まで３０分間かけて昇温し、２３０℃で９０分間反応を行い、前段重合を行った。
【００６８】
次に、前段重合終了後、直ちに撹拌機の回転数を４００ｒｐｍに上げ、水３４０ｇを圧入した。水圧入後、２６０℃まで１時間で昇温し、その温度で５時間反応させ後段重合を行った。後段重合終了後、反応混合物を室温付近まで冷却してから、内容物を１００メッシュのスクリーンを用いて粒状ポリマーを篩別し、次いで、アセトン洗いを３回、水洗いを３回、０．３％酢酸洗いを行い、その後、水洗いを４回行い、洗浄した粒状ポリマーを得た。粒伏ポリマーは、１０５℃で１３時間乾操させた。この操作を５回繰返し、必要量のポリマー（ＰＰＳ樹脂）を得た。
【００６９】
（ＰＡＳ樹脂の重量平均分子量の測定）
ＰＡＳ樹脂の重量平均分子量の測定を行った。具体的には、溶媒として１−クロロナフタレンを使用し、オイルバスで２３０℃／１０分間加熱溶解させて、必要に応じて高温濾過により精製し、０．０５質量％濃度溶液を調製した。高温ゲル浸透クロマトグラフ法（測定装置；センシュー科学「ＳＳＣ−７０００」、ＵＶ検出器（検出波長：３６０ｎｍ））を行い、標準ポリスチレン換算で重量平均分子量を算出した。その算出の結果、上述したように、ＰＡＳ樹脂の重量平均分子量はＭｗ：２００００であった。
【００７０】
［（Ｂ）充填剤］
（Ｂ−１）ガラス繊維：日本電気硝子（株）製「チョップドストランド  ＥＣＳ０３Ｔ−７４７Ｈ」（繊維径：１０．５μｍ）
（Ｂ−２）炭酸カルシウム：旭鉱末（株）製「ミクロンカル  ＭＣ−３５Ｗ」、平均粒子径（５０％ｄ）２１μｍ
【００７１】
［（Ｃ）カーボンブラック］  
（Ｃ−１）ウィルバー・エリス（株）製「Ｒａｖｅｎ  ２５００  Ｕｌｔｒａ」、算術平均粒子径：１３ｎｍ、比表面積（ＮＳＡ）：２７０ｍ２/ｇ、ＤＢＰ吸収量：６５ｃｍ３/１００ｇ
（Ｃ−２）ウィルバー・エリス（株）製「Ｒａｖｅｎ  ３５００」、算術平均粒子径：１３ｎｍ、比表面積（ＮＳＡ）：３７５ｍ２/ｇ、ＤＢＰ吸収量：１０５ｃｍ３/１００ｇ、揮発分：５質量％
（Ｃ−３）三菱化学（株）製「＃２６００」、算術平均粒子径：１３ｎｍ、比表面積（ＮＳＡ）：３７０ｍ２/ｇ、ＤＢＰ吸収量：７７ｃｍ３/１００ｇ、揮発分：１．８質量％
（Ｃ−４）三菱化学（株）製「＃２３００Ｂ」、算術平均粒子径：１５ｎｍ、比表面積（ＮＳＡ）：３２０ｍ２/ｇ、ＤＢＰ吸収量：４８ｃｍ３/１００ｇ、揮発分：２質量％
（Ｃ−５）ウィルバー・エリス（株）製「Ｒａｖｅｎ  ２３５０  Ｕｌｔｒａ」、算術平均粒子径：１５ｎｍ、比表面積（ＮＳＡ）：１９５ｍ２/ｇ、ＤＢＰ吸収量：６０ｃｍ３/１００ｇ
（Ｃ−６）三菱化学（株）製「＃９８０」、算術平均粒子径：１６ｎｍ、比表面積（ＮＳＡ）：２６０ｍ２/ｇ、ＤＢＰ吸収量：６６ｃｍ３/１００ｇ、揮発分：１．５質量％
（Ｃ−７）三菱化学（株）製「＃９６０Ｂ」、算術平均粒子径：１６ｎｍ、比表面積（ＮＳＡ）：２６０ｍ２/ｇ、ＤＢＰ吸収量：６４ｃｍ３/１００ｇ、揮発分：１．５質量％
（Ｃ−８）三菱化学（株）製「＃７５０Ｂ」、算術平均粒子径：２２ｎｍ、比表面積（ＮＳＡ）：１２４ｍ２/ｇ、ＤＢＰ吸収量：１１６ｃｍ３/１００ｇ、揮発分：１質量％
（Ｃ−９）ウィルバー・エリス（株）製「＃Ｒａｖｅｎ  ５０００  Ｕｌｔｒａ」、算術平均粒子径：８ｎｍ、比表面積（ＮＳＡ）：５８３ｍ２/ｇ、ＤＢＰ吸収量：９５ｃｍ３/１００ｇ、揮発分：１０．５質量％
なお、上記のカーボンブラックの算術平均粒子径、比表面積（ＮＳＡ）、ＤＢＰ吸収量、及び揮発分は、カーボンブラックの項で述べた方法で測定された値である。
【００７２】
［（Ｄ）エラストマー］
オレフィン系共重合体：住友化学（株）製「ボンドファースト（登録商標）７Ｍ」（グリシジルメタクリレート（ＧＭＡ）含有量：６質量％）
【００７３】
［（Ｅ）離型剤］
ペンタエリスリトールステアリン酸エステル：日油（株）製「ユニスター（登録商標）Ｈ４７６」
【００７４】
≪樹脂組成物≫
各実施例及び比較例において、表１に示す各原料成分をドライブレンドした後、シリンダー温度３２０℃の二軸押出機で溶融混練させ、ペレット化した。なお、ガラス繊維及び炭酸カルシウム（いずれも充填剤）については、サイドフィーダーを用いて押出機に導入して溶融混練させた。表１中、各成分の配合量は質量部である。
得られた樹脂組成物について、下記の評価を行った。結果を表２に示す。また、表２中、ＣＢはカーボンブラックを意味する。
【００７５】
≪評価≫
（１）曲げ破断ひずみ
実施例及び比較例の樹脂組成物ペレットを１４０℃で３時間乾燥後、射出成形により、シリンダー温度３２０℃、金型温度１５０℃で、ＩＳＯ３１６に準じた試験片（幅１０ｍｍ、厚み４ｍｍｔ）を作製した。この試験片を用い、ＩＳＯ１７８に準じて曲げ破断ひずみ（Ｆγ）を測定した。
また、各実施例及び比較例について、カーボンブラックを加えていない参照の樹脂組成物ペレットを作成し、上記の方法で曲げ破断ひずみ（Ｆγ）を測定して、これをＢとして、各実施例及び比較例の組成物についての曲げ破断ひずみをＡとした場合の、Ｂに対するＡのＦγ比率（％）（（Ａ）／（Ｂ）×１００）を求めた。尚、カーボンブラックを加えていない参照の樹脂組成物については、参考例として表１及び表２に示す。以下の評価項目についても、同様に、参考例として示す。
【００７６】
（２）引張強さ（ＴＳ）及び引張伸び（ＴＥ）
実施例及び比較例の樹脂組成物ペレットを１４０℃で３時間乾燥後、射出成形により、シリンダー温度３２０℃、金型温度１５０℃で、ＩＳＯ３１６７に準じた厚み４ｍｍｔのダンベル試験片を作製した。この試験片を用い、ＩＳＯ５２７−１，２に準じて引張強さ（ＭＰａ）と引張伸び（％）を測定した。
【００７７】
（３）曲げ強さ（ＦＳ）及び曲げ弾性率（ＧＰａ）
実施例及び比較例の樹脂組成物ペレットを１４０℃で３時間乾燥後、射出成形により、成形シリンダー温度３２０℃、金型温度１５０℃で、ＩＳＯ３１６に準じた試験片（幅１０ｍｍ、厚み４ｍｍｔ）を作製した。この試験片を用い、ＩＳＯ１７８に準じて曲げ強さ（ＭＰａ）と曲げ弾性率（ＧＰａ）を測定した。
【００７８】
（４）シャルピー衝撃強さ
実施例及び比較例の樹脂組成物ペレットを１４０℃で３時間乾燥後、射出成形により、成形シリンダー温度３２０℃、金型温度１５０℃で、ＩＳＯ３１６に準じた試験片（幅１０ｍｍ、厚み４ｍｍｔ）を作製した。この試験片を用いて、ＩＳＯ１７９／１ｅＡに準じてシャルピー衝撃強さ（ノッチ付き）（ｋＪ／ｍ２）を測定した。
【００７９】
（５）漆黒度（Ｌ値）
引張試験と同様に作製したダンベル試験片に対し、日本電色工業（株）製Ｓｐｅｃｔｒｏｐｈｏｔｏｍｅｔｅｒ ＳＥ６０００を使用し、Ｌ値を測定した。Ｌ値が小さいほど漆黒度は高く、黒色色調が良好であることを示す。
【００８０】
【表１】
2017052903.tif 000002
【００８１】
【表２】
2017052903.tif 000003
【００８２】
表２より、実施例１〜９においては、カーボンブラック含有量が０の場合の曲げ破断ひずみに対する曲げ破断ひずみの割合（Ｆγ比率（％））が９６％以上であり、カーボンブラックを添加しても、曲げ破断ひずみの低下が抑制されていることがわかる。また、引張強さ、引張伸び、曲げ強さ、曲げ弾性率、シャルピー衝撃強さについても、カーボンブラック含有量が０の場合と比較して、ほぼ同等の物性値を維持していることが分かる。また、実施例１〜９の樹脂組成物はいずれも良好な黒色色調（漆黒度（Ｌ値））を示すことがわかる。